【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】 紙を再パルプ化する方法であって、
（ａ）少なくとも１種の陽イオン熱硬化性樹脂を含む紙を準備すること、ここで該樹脂は、
（ｉ）（α）少なくとも１種のポリアルキレンポリアミン、（β）少なくとも１種の琥珀酸またはそのエステルもしくは無水物、および（γ）任意に少なくとも１種の琥珀酸以外のジカルボン酸またはそのエステルもしくは無水物、を含む反応体から作られた第二アミン基を有する少なくとも１種のポリアミド（ポリアミドを作ることにおいて、酸成分が少なくとも約５０モル％の琥珀酸またはそのエステルもしくは無水物と、約５０モル％以下のジカルボン酸またはそのエステルもしくは無水物とを含む）と、
（ｉｉ）エピハロヒドリンとの反応生成物を含み、ならびに
（ｂ）該紙を再パルプ化してリサイクルされたパルプ繊維を得ることを含む、
前記の方法。
【請求項２】 ポリアルキレンポリアミンがポリエチレンポリアミンである、請求項１に記載の方法。
【請求項３】 ジカルボン酸またはそのエステルもしくは無水物が飽和されており、３〜８の炭素原子を有し；エピハロヒドリンがエピクロロヒドリンであり；ポリアルキレンポリアミンの琥珀酸および任意のジカルボン酸に対するモル比が、約０．８：１〜約１．４：１であり；エピハロヒドリンのポリアミド中の第二アミンに対するモル比が、約０．５：１〜約１．８：１であり；陽イオン熱硬化性樹脂が、乾燥紙の重量に基づく乾量基準で約０．０５重量％〜約２重量％以下の量で存在する、請求項１に記載の方法。
【請求項４】 ポリアミドを作ることにおいて、酸成分が約１００モル％以下の琥珀酸またはそのエステルもしくは無水物を含む、請求項１に記載の方法。
【請求項５】 少なくとも１種の陽イオン熱硬化性樹脂を含む紙であって、ここで該樹脂は、
（ｉ）（α）少なくとも１種のポリアルキレンポリアミン、（β）少なくとも１種の琥珀酸またはそのエステルもしくは無水物、および（γ）任意に少なくとも１種の琥珀酸以外のジカルボン酸またはそのエステルもしくは無水物、を含む反応体から作られた第二アミン基を有する少なくとも１種のポリアミド（ポリアミドを作ることにおいて、酸成分が少なくとも約５０モル％の琥珀酸またはそのエステルもしくは無水物と、約５０モル％以下のジカルボン酸またはそのエステルもしくは無水物とを含む）と、
（ｉｉ）エピハロヒドリンとの反応生成物を含み、
従来の湿潤強度増強用樹脂を含むことを除いて実質的に同じである紙よりも実質的に早く再パルプ化できることを特徴とする、前記の紙。
【請求項６】 再パルプ化できる湿潤強度増強紙を作る方法であって、
（ａ）パルプ繊維の水性懸濁液を準備すること；
（ｂ）該水性懸濁液に
（ｉ）（α）少なくとも１種のポリアルキレンポリアミン、（β）少なくとも１種の琥珀酸またはそのエステルもしくは無水物、および（γ）任意に少なくとも１種の琥珀酸以外のジカルボン酸またはそのエステルもしくは無水物、を含む反応体から作られた第二アミン基を有する少なくとも１種のポリアミド（ポリアミドを作ることにおいて、酸成分が少なくとも約５０モル％の琥珀酸またはそのエステルもしくは無水物と、約５０モル％以下のジカルボン酸またはそのエステルもしくは無水物とを含む）と、
（ｉｉ）エピハロヒドリンとの反応生成物を含む少なくとも１種の陽イオン熱硬化性樹脂を加えること；ならびに
（ｃ）該水性懸濁液をシーチングし乾燥させて、従来の湿潤強度増強用樹脂を含むことを除いて実質的に同じである紙よりも実質的に早く再パルプ化できる湿潤強度増強紙を得ることを含む、前記の方法。
【補正対象書類名】明細書
【補正対象項目名】００４７
【補正の方法】変更
【補正の内容】
【００４７】
【表１】
2001527175.tif 000001
［本発明の態様］
［１］ 紙を再パルプ化する方法であって、
（ａ）少なくとも１種の陽イオン熱硬化性樹脂を含む紙を準備すること、ここで該樹脂は、 （ｉ）（α）少なくとも１種のポリアルキレンポリアミン、（β）少なくとも１種の琥珀酸またはそのエステルもしくは無水物、および（γ）任意に少なくとも１種の琥珀酸以外のジカルボン酸またはそのエステルもしくは無水物、を含む反応体から作られた第二アミンを有する少なくとも１種のポリアミドと、 （ｉｉ）エピハロヒドリンとの反応生成物を含み、ならびに
（ｂ）該紙を再パルプ化してリサイクルされたパルプ繊維を得ることを含む、前記の方法。
［２］ ポリアルキレンポリアミンがポリエチレンポリアミンである、１に記載の方法。
［３］ ジカルボン酸またはそのエステルもしくは無水物が飽和されており、３〜８の炭素原子を有する、１に記載の方法。
［４］ エピハロヒドリンがエピクロロヒドリンである、１に記載の方法。
［５］ ポリアミドを作ることにおいて、酸成分が少なくとも約５０モル％の琥珀酸またはそのエステルもしくは無水物と、約５０モル％以下のジカルボン酸またはそのエステルもしくは無水物とを含む、１に記載の方法。
［６］ ポリアミドを作ることにおいて、酸成分が約１００モル％以下の琥珀酸またはそのエステルもしくは無水物を含む、１に記載の方法。
［７］ ポリアルキレンポリアミンの琥珀酸および任意のジカルボン酸に対するモル比が、少なくとも約０．８：１である、１に記載の方法。
［８］ ポリアルキレンポリアミンの琥珀酸および任意のジカルボン酸に対するモル比が、約１．４：１以下である、１に記載の方法。
［９］ エピハロヒドリンのポリアミド中の第二アミンに対するモル比が、少なくとも約０．５：１である、１に記載の方法。
［１０］ エピハロヒドリンのポリアミド中の第二アミンに対するモル比が、約１．８：１以下である、１に記載の方法。
［１１］ 陽イオン熱硬化性樹脂が、乾燥紙の重量に基づく乾量基準で少なくとも約０．０５重量％の量で存在する、１に記載の方法。
［１２］ 陽イオン熱硬化性樹脂が、乾燥紙の重量に基づく乾量基準で約２重量％以下の量で存在する、１に記載の方法。
６［１３］ ジカルボン酸またはそのエステルもしくは無水物が飽和されておりかつ３〜８の炭素原子を有し、エピハロヒドリンがエピクロロヒドリンであり、ポリアミドを作ることにおいて、酸成分が約５０〜１００モル％の琥珀酸またはそのエステルもしくは無水物と、０〜約５０モル％のジカルボン酸またはそのエステルもしくは無水物とを含み、ポリアルキレンポリアミンの琥珀酸および任意のジカルボン酸に対するモル比が、約０．８：１〜約１．４：１であり、エピハロヒドリンのポリアミド中の第二アミンに対するモル比が、約０．５：１〜約１．８：１であり、陽イオン熱硬化性樹脂が、乾燥紙の重量に基づく乾量基準で約０．０５〜約２重量％の量で存在する、２に記載の方法。
［１４］ ポリエチレンポリアミンが、２〜４のエチレンと、２つの第一アミンと、１〜３の第二アミンとを有する、１３に記載の方法。
［１５］ ジカルボン酸またはそのエステルもしくは無水物が、４〜６の炭素原子を有する、１３に記載の方法。
［１６］ ポリアミドを作ることにおいて、酸成分が少なくとも約８０モル％の琥珀酸またはそのエステルもしくは無水物と、約２０モル％以下のジカルボン酸またはそのエステルもしくは無水物とを含む、１３に記載の方法。
［１７］ ポリアミドを作ることにおいて、約６０％以下のポリアルキレンポリアミンの代わりに、等分子量の脂肪族ジアミンを用いる、１３に記載の方法。
［１８］ ポリアルキレンポリアミンの琥珀酸および任意のジカルボン酸に対するモル比が、少なくとも約０．９：１である、１３に記載の方法。
［１９］ ポリアルキレンポリアミンの琥珀酸および任意のジカルボン酸に対するモル比が、約１．２：１以下である、１３に記載の方法。
［２０］ エピハロヒドリンのポリアミド中の第二アミンに対するモル比が、少なくとも約０．９：１である、１３に記載の方法。
［２１］ エピハロヒドリンのポリアミド中の第二アミンに対するモル比が、約１．５：１以下である、１３記載の方法。
［２２］ 陽イオン熱硬化性樹脂が、乾燥紙の重量に基づく乾量基準で少なくとも約０．１重量％の量で存在する、１３に記載の方法。
［２３］ 陽イオン熱硬化性樹脂が、乾燥紙の重量に基づく乾量基準で約１重量％以下の量で存在する、１３に記載の方法。
［２４］ ジカルボン酸またはそのエステルもしくは無水物が４〜６の炭素原子を有し、ポリアミドを作ることにおいて、酸成分が少なくとも約８０モル％の琥珀酸またはそのエステルもしくは無水物と、約２０モル％以下の他のジカルボン酸またはそのエステルもしくは無水物とを含み、ポリアルキレンポリアミンの琥珀酸および任意のジカルボン酸に対するモル比が、約０．９：１〜約１．２：１であり、エピハロヒドリンのポリアミド中の第二アミンに対するモル比が、約０．９：１〜約１．５：１であり、陽イオン熱硬化性樹脂が、乾燥紙の重量に基づく乾量基準で約０．１〜約１重量％の量で存在する、１４に記載の方法。
［２５］ ポリエチレンポリアミンがジエチレントリアミンである、２４に記載の方法。
［２６］ ジカルボン酸またはそのエステルもしくは無水物が、アジピン酸またはそのエステルもしくは無水物である、２４に記載の方法。
［２７］ ポリアミドを作ることにおいて、酸成分が１００モル％の琥珀酸またはそのエステルもしくは無水物を含む、２４に記載の方法。
［２８］ ポリアルキレンポリアミンの琥珀酸および任意のジカルボン酸に対するモル比が、少なくとも約０．９２：１である、２４に記載の方法。
［２９］ ポリアルキレンポリアミンの琥珀酸および任意のジカルボン酸に対するモル比が、約１．１４：１以下である、２４に記載の方法。
［３０］ エピハロヒドリンのポリアミド中の第二アミンに対するモル比が、少なくとも約１：１である、２４に記載の方法。
［３１］ エピハロヒドリンのポリアミド中の第二アミンに対するモル比が、約１．３：１以下である、２４記載の方法。
［３２］ 陽イオン熱硬化性樹脂が、乾燥紙の重量に基づく乾量基準で少なくとも約０．２重量％の量で存在する、２４に記載の方法。
［３３］ 陽イオン熱硬化性樹脂が、乾燥紙の重量に基づく乾量基準で約０．５重量％以下の量で存在する、２４に記載の方法。
［３４］ ジカルボン酸またはそのエステルもしくは無水物が、アジピン酸またはそのエステルもしくは無水物であり、ポリアルキレンポリアミンの琥珀酸およびアジピン酸に対するモル比が、約０．９２：１〜約１．１４：１であり、エピハロヒドリンのポリアミド中の第二アミンに対するモル比が、約１：１〜約１．３：１であり、陽イオン熱硬化性樹脂が、乾燥紙の重量に基づく乾量基準で約０．２〜約０．５重量％の量で存在する、２５に記載の方法。
［３５］ ポリアミドを作ることにおいて、酸成分が約１００モル％の琥珀酸またはそのエステルもしくは無水物を含み、ポリアルキレンポリアミンの琥珀酸および任意のジカルボン酸に対するモル比が、約０．９２：１〜約１．１４：１であり、エピハロヒドリンのポリアミド中の第二アミンに対するモル比が、約１：１〜約１．３：１であり、陽イオン熱硬化性樹脂が、乾燥紙の重量に基づく乾量基準で約０．２〜約０．５重量％の量で存在する、２５に記載の方法。
［３６］ １に記載の方法により作られた、リサイクルされたパルプ繊維。
［３７］ １３に記載の方法により作られた、リサイクルされたパルプ繊維。
［３８］ ２４に記載の方法により作られた、リサイクルされたパルプ繊維。
［３９］ ３４に記載の方法により作られた、リサイクルされたパルプ繊維。
［４０］ リサイクルされたパルプ繊維の水性懸濁液を与え、該水性懸濁液をシーチングし乾燥させて紙を得ることを含む、３６に記載のリサイクルされたパルプ繊維から紙を作る方法。
［４１］ リサイクルされたパルプ繊維の水性懸濁液を与え、該水性懸濁液をシーチングし乾燥させて紙を得ることを含む、３７に記載のリサイクルされたパルプ繊維から紙を作る方法。
［４２］ リサイクルされたパルプ繊維の水性懸濁液を与え、該水性懸濁液をシーチングし乾燥させて紙を得ることを含む、３８に記載のリサイクルされたパルプ繊維から紙を作る方法。
［４３］ リサイクルされたパルプ繊維の水性懸濁液を与え、該水性懸濁液をシーチングし乾燥させて紙を得ることを含む、３９に記載のリサイクルされたパルプ繊維から紙を作る方法。
［４４］ ポリアルキレンポリアミンが２〜８の炭素原子を有する、１に記載の方法。
［４５］ 少なくとも１種の陽イオン熱硬化性樹脂を含む紙であって、ここで該樹脂は、 （ｉ）（α）少なくとも１種のポリアルキレンポリアミン、（β）少なくとも１種の琥珀酸またはそのエステルもしくは無水物、および（γ）任意に少なくとも１種の琥珀酸以外のジカルボン酸またはそのエステルもしくは無水物、を含む反応体から作られた第二アミンを有する少なくとも１種のポリアミドと、 （ｉｉ）エピハロヒドリンとの反応生成物を含み、従来の湿潤強度増強用樹脂を含むことを除いて実質的に同じである紙よりも実質的に早く再パルプ化できることを特徴とする、前記の紙。
［４６］ ポリアルキレンポリアミンがポリエチレンポリアミンであり、ジカルボン酸またはそのエステルもしくは無水物が飽和されておりかつ３〜８の炭素原子を有し、エピハロヒドリンがエピクロロヒドリンであり、ポリアミドを作ることにおいて、酸成分が少なくとも約５０〜１００モル％の琥珀酸またはそのエステルもしくは無水物と、０〜約５０モル％のジカルボン酸またはそのエステルもしくは無水物とを含み、ポリアルキレンポリアミンの琥珀酸および任意のジカルボン酸に対するモル比が、約０．８：１〜約１．４：１であり、エピハロヒドリンのポリアミド中の第二アミンに対するモル比が、約０．５：１〜約１．８：１であり、陽イオン熱硬化性樹脂が、乾燥紙の重量に基づく乾量基準で約０．０５〜約２重量％の量で存在する、４５に記載の紙。
［４７］ ３６に記載のリサイクルされたパルプ繊維から作られた紙。
［４８］ ３７に記載のリサイクルされたパルプ繊維から作られた紙。
［４９］ ４０に記載の方法により作られた紙。
［５０］ ４１に記載の方法により作られた紙。
［５１］ 再パルプ化できる湿潤強度増強紙を作る方法であって、 （ａ）パルプ繊維の水性懸濁液を準備すること；
（ｂ）該水性懸濁液に （ｉ）（α）少なくとも１種のポリアルキレンポリアミン、（β）少なくとも１種の琥珀酸またはそのエステルもしくは無水物、および（γ）任意に少なくとも１種の琥珀酸以外のジカルボン酸またはそのエステルもしくは無水物、を含む反応体から作られた第二アミンを有する少なくとも１種のポリアミドと、 （ｉｉ）エピハロヒドリンとの反応生成物を含む少なくとも１種の陽イオン熱硬化性樹脂を与えること；ならびに （ｃ）該水性懸濁液をシーチングし乾燥させて、従来の湿潤強度増強用樹脂を含むことを除いて実質的に同じである紙よりも実質的に早く再パルプ化できる湿潤強度増強紙を得ることを含む、前記の方法。
［５２］ ポリアルキレンポリアミンがポリエチレンポリアミンであり、ジカルボン酸またはそのエステルもしくは無水物が飽和されておりかつ３〜８の炭素原子を有し、エピハロヒドリンがエピクロロヒドリンであり、ポリアミドを作ることにおいて、酸成分が約５０〜１００モル％の琥珀酸またはそのエステルもしくは無水物と、０〜約５０モル％のジカルボン酸またはそのエステルもしくは無水物とを含み、ポリアルキレンポリアミンの琥珀酸および任意のジカルボン酸に対するモル比が、約０．８：１〜約１．４：１であり、エピハロヒドリンのポリアミド中の第二アミンに対するモル比が、約０．５：１〜約１．８：１であり、陽イオン熱硬化性樹脂が、乾燥紙の重量に基づく乾量基準で約０．０５〜約２重量％の量で存在する、５１に記載の方法。
［５３］ ５１に記載の方法により作られた再パルプ化できる湿潤強度増強紙。
［５４］ ５２に記載の方法により作られた再パルプ化できる湿潤強度増強紙。
［５５］ ポリアルキレンポリアミンが、ジエチレントリアミン、トリエチレンテトラミン、テトラエチレンペンタミンおよびジプロピレントリアミンからなる群より選ばれる、１に記載の方法。
［５６］ ジカルボン酸またはそのエステルもしくは無水物が、マロン酸、グルタル酸およびアジピン酸からなる群より選ばれる、１に記載の方法。
［５７］ ジカルボン酸またはそのエステルもしくは無水物が、グルタル酸およびアジピン酸からなる群より選ばれる、１３に記載の方法。
［５８］ ポリアミドが、（α）少なくとも１種のポリアルキレンポリアミン、（β）琥珀酸、および（γ）任意に少なくとも１種の琥珀酸以外のジカルボン酸を含む反応体から作られる、１に記載の方法。
［５９］ 酸成分が、琥珀酸、および任意に少なくとも１種の琥珀酸以外のジカルボン酸を含む、１３に記載の方法。
［６０］ 酸成分が、琥珀酸、および任意に少なくとも１種の琥珀酸以外のジカルボン酸を含む、２４に記載の方法。
［６１］ 酸成分が琥珀酸である、６０に記載の方法。